FR 2593080 A1 19870724 FR 8600734 A 19860117 L'objet de l'invention consiste en la réalisation d'un élément filtrant avec champ magnétique intégré. Il est destiné à augmenter le pouvoir filtrant des bougies de filtres à usage domestique et industriel avec adjonction d'un écran magnétique. Il est connu d'utiliser des masses filtrantes en porcelaine d'infusoire mélangé à des résines synthétiques moulées et séchées, soit à l'air libre, soit par cuisson, ces fabrications tel que le brevet français NO #0 13 922 les décrivent n'ont pas un pouvoir filtrant suffisant pour arrêter certains micro organismes. Le produit suivant l'invention supprime ces inconvénients et permet d'ajouter aux filtrages mécaniques les effets magnétiques de polarisation qui fixent ou repoussent les micro organismes qui traversaient la paroi poreuse par leur intégration au fluide. Il est constitué par la combinaison d'une part des dosages de terre d'infusoire, de kieselghur humidifié, et d'autre part, d'une poudre d'infusoire polarisée, ces agents étant malaxés, granulés, dégazés et moulés sous forte compression (environ 300 bars ) puis soumis au sèchage (environ 4 heures). A titre d'exemple non limitatif, d'une des formes de réalisation de l'objet de l'invention, on utilise 10 Terre d'infusoire 55/65 lo en poids 20 Kieselghur amélioré 15/25 % en poids 30 Poudre d'infusoire polarisée 15/25 % en poids Ces agents préalablement réduits à une granulomètrie pulvérulente sont brassés, malaxés avec adjonction d'eau pour atteindre une consistance pâteuse et plastique. Elle est placée dans une cuve avec vis sans fin de compression et passée dans un secteur fermé où elle subit un effet de vide, à la sortie de cette filière elle est distribuée dans des moules de formage après séparation du boudin en volumes égaux (environ 15 cm3). Ces moules subissent une pression élevée (environ 1,500 bars) a fin d'obtenir une texture serrée dont les agents sont uniforrlér:lent répartis dans la masse formée. Le séchage s'effectue par cuisson au-dessus de 9000 de façon à provoquer la préfusion de substances minérales synthétiques enrobant les particules polarisées. L'écran filtrant provoque aussi l'arrêt des particules qui demeurent à l'intérieur de la bougie, mais il permettra en utilisant les effets de l'électricité statique et aussi du champ magnétique, de repousser les micro organismes de même polarisation et d'arrêter ceux de poîdrisation opposée. La barrière anti--salissure se doublera d'un écran anti-rnicrebien, et l'eau ou le fluide filtré atteindra une pureté biologique caractérisée par une absence de mise en évidence de germes. A titre d'exemple, une eau contenant 106 germes dans 1 ml, est filtrée sur le produit obtenu selon l'invention. Après avoir subi le procédé décrit ci-dessus, aucun germe n'a été décelé selon les méthodes classiques de culture en microbiologie.. Il est possible de mélanger à la porcelaine infusoire des résines synthétiques équivalentes au kieselghur et de faire varier les poids ou volumes. Il est signalé que le moyen principal réside en l'intro- duction de particules polarisées ou d'anneaux magnétiques suivant les applications. C'est pourquoi les qualités et quantités et volumes d'agents utilisés pourront varier dans la limite des équivalents, sans changer pour cela la conception générale de l'invention qui vient d'être décrite. REVENDICATlONS 10 Procédé de fabrication d'une bougie avec écran magnétique à haut pouvoir filtrant,destinée sous un volume réduit a l'épuration des eaux domestiques et industrielles et tous autres fluides présentant en plus de la texture homogène uniformément répartie, un champ magnétique intégré permettant d'utiliser les effets de l'électricité statique combinée avec ceu, des champs magnétiques pour repousser ou arrêter les micro organismes pouvant passer à travers l'écran céramique et les résines synthétiques se caractérisant par l'adjonction à la porcelaine ou terre d'infusoire et du kieselghur amélioré d'une poudre d'infusoire polarisée. 20 Procédé de fabrication suivant la revendication 1 se caractérisant par la granulation fixe des agents utilisés dans les proportions de: 10 Terre d'infusoire. ...... ...55/65 % en poids 2Q Kielselghur amélioré .. .15/25 % en poids 30 Poudre d'infusoire polarisée. .. .15/25 % en poids leur humectation, leur malaxage, leur introduction dans un transporteur par vis sans fin complétant le malaxage et leur compres- sion en les amenant dans un secteur de dégazage pour les distri- buer dans des moules ois ils subissent un formage sous pression de 1000 à 2000 bars environ et les introduire dans un four de séchage.